(57)【要約】      （修正有）【課題】太陽光、キャンドル光、または白熱電球により生成される光の所定のスペクトル分布に一致する演色を達成するように柔軟に設計可能な照明システムを提供する。【解決手段】発光デバイス１０は、互いに異なるスペクトル出力を有する少なくとも２個のＬＥＤダイ１４、１６と、ＬＥＤダイのうちの少なくとも１つからのスペクトル出力を受け取ってそれに応答して発光デバイスのスペクトル出力の成分として蛍燐光体出力を放出するように配置された１種以上の蛍燐光体を含む蛍燐光体材料１８と、を含む。特定の構成では、複数のＬＥＤダイおよび蛍燐光体材料は、（ｉ）１３５０°Ｋ〜１５５０°Ｋの範囲内の色温度、（ｉｉ）２４００°Ｋ〜３５５０°Ｋの範囲内の色温度、および（ｉｉｉ）４９５０°Ｋ〜６０５０°Ｋの範囲内の色温度の中から選択される色温度を有する白色光出力を生成するように配置される。【選択図】図１
2011151406.tif 000002
【特許請求の範囲】
【請求項１】
互いに異なるスペクトル出力を有する少なくとも２個のＬＥＤダイと、
前記ＬＥＤダイのうちの少なくとも１つからのスペクトル出力を受け取ってそれに応答
して発光デバイスのスペクトル出力の少なくとも一部分として蛍燐光体出力を放出するよ
うに配置された１種以上の蛍燐光体を含む蛍燐光体材料と、
を含む、発光デバイス。
【請求項２】
前記蛍燐光体材料が、少なくとも２個のＬＥＤダイからのスペクトル出力を受け取るよ
うに配置される、請求項１に記載の発光デバイス。
【請求項３】
前記蛍燐光体材料が、前記少なくとも２個のＬＥＤダイのすべてからのスペクトル出力
を受け取るように配置される、請求項１に記載の発光デバイス。
【請求項４】
前記蛍燐光体材料が少なくとも２種の蛍燐光体を含む、請求項１に記載の発光デバイス
。
【請求項５】
２個のＬＥＤダイを含む、請求項１に記載の発光デバイス。
【請求項６】
前記蛍燐光体材料が２種の蛍燐光体を含む、請求項５に記載の発光デバイス。
【請求項７】
５個のＬＥＤダイを含む、請求項１に記載の発光デバイス。
【請求項８】
前記発光デバイスのスペクトル出力が白色光スペクトル出力である、請求項１に記載の
発光デバイス。
【請求項９】
前記発光デバイスのスペクトル出力が白色光以外の光である、請求項１に記載の発光デ
バイス。
【請求項１０】
前記発光デバイスのスペクトル出力が、太陽光、キャンドル光、または白熱フィラメン
ト光の照明スペクトルに実質的に一致する、請求項１に記載の発光デバイス。
【請求項１１】
前記発光デバイスのスペクトル出力が、火災の照明スペクトルに実質的に一致する、請
求項１に記載の発光デバイス。
【請求項１２】
前記発光デバイスのスペクトル出力が、以下の白色光色温度レジーム（Ａ）、（Ｂ）、
および（Ｃ）：
（Ａ）  １３５０°Ｋ〜１５５０°Ｋの範囲内の色温度を有する白色光、
（Ｂ）  ２４００°Ｋ〜３５５０°Ｋの範囲内の色温度を有する白色光、
（Ｃ）  ４９５０°Ｋ〜６０５０°Ｋの範囲内の色温度を有する白色光、
のうちの１つに含まれる色温度を有する白色光である、請求項１に記載の発光デバイス。
【請求項１３】
前記白色光が、白色光色レジーム（Ａ）に含まれる色温度を有する光を含む、請求項１
２に記載の発光デバイス。
【請求項１４】
前記白色光が、白色光色レジーム（Ｂ）に含まれる色温度を有する光を含む、請求項１
２に記載の発光デバイス。
【請求項１５】
前記白色光が、白色光色レジーム（Ｃ）に含まれる色温度を有する光を含む、請求項１
２に記載の発光デバイス。
【請求項１６】
前記少なくとも２個のＬＥＤダイおよび前記蛍燐光体材料が、一体型パッケージ中に配
置される、請求項１に記載の発光デバイス。
【請求項１７】
前記少なくとも２個のＬＥＤダイが、前記蛍燐光体材料により重畳される、請求項１に
記載の発光デバイス。
【請求項１８】
前記蛍燐光体材料が、前記ＬＥＤダイ上に被覆される、請求項１に記載の発光デバイス
。
【請求項１９】
前記蛍燐光体材料が、前記ＬＥＤダイ上にコンフォーマルに被覆される、請求項１に記
載の発光デバイス。
【請求項２０】
前記ＬＥＤダイのスペクトル出力が前記ＬＥＤダイを覆う前記蛍燐光体材料の実質的に
一定の厚さを通過するように、前記蛍燐光体材料が前記ＬＥＤダイ上に被覆される、請求
項１に記載の発光デバイス。
【請求項２１】
前記蛍燐光体材料が、ガラス組成物中または高分子組成物中に分散される、請求項１に
記載の発光デバイス。
【請求項２２】
前記少なくとも２個のＬＥＤダイが、青色ＬＥＤダイおよび緑色ＬＥＤダイを含む、請
求項１に記載の発光デバイス。
【請求項２３】
前記蛍燐光体材料が、ＣａＧａ２Ｓ４：Ｅｕ２＋蛍燐光体およびＺｎＧａ２Ｓ４：Ｍｎ
２＋蛍燐光体を含む、請求項２２に記載の発光デバイス。
【請求項２４】
前記少なくとも２個のＬＥＤダイが、赤色ＬＥＤダイおよび青色ＬＥＤダイを含む、請
求項１に記載の発光デバイス。
【請求項２５】
前記蛍燐光体材料が、ＳｒＳＣｕ＋、Ｎａ蛍燐光体およびＣａＳＯ４：Ｂｉ蛍燐光体を
含む、請求項２４に記載の発光デバイス。
【請求項２６】
前記蛍燐光体材料がＹＡＧ材料を含む、請求項１に記載の発光デバイス。
【請求項２７】
前記少なくとも２個のＬＥＤダイが、紫外ＬＥＤダイおよび青色ＬＥＤダイを含む、請
求項１に記載の発光デバイス。
【請求項２８】
前記蛍燐光体材料が、ＣａＭｇＳｉ２Ｏ６：Ｅｕ２＋、Ｍｎ２＋蛍燐光体を含む、請求
項２７に記載の発光デバイス。
【請求項２９】
前記少なくとも２個のＬＥＤダイおよび前記蛍燐光体材料が、耐用期間にわたり発光の
劣化を含む老化プロファイルを有する第１のＬＥＤダイまたは蛍燐光体と、前記第１のＬ
ＥＤまたは蛍燐光体の発光の劣化を少なくとも部分的に補償する老化プロファイルを有す
る少なくとも第２のＬＥＤダイまたは蛍燐光体と、を含む、請求項１に記載の発光デバイ
ス。
【請求項３０】
前記少なくとも２個のＬＥＤダイが、互いに異なるダイサイズのダイを含む、請求項１
に記載の発光デバイス。
【請求項３１】
前記少なくとも２個のＬＥＤダイおよび前記蛍燐光体材料が、一体型パッケージ中に存
在し、前記蛍燐光体材料が、少なくとも２種の蛍燐光体を互いに混合した状態で含み、前
記蛍燐光体材料が、前記一体型パッケージ中の前記少なくとも２個のＬＥＤダイを覆うよ
うに堆積される、請求項１に記載の発光デバイス。
【請求項３２】
前記蛍燐光体材料が、前記少なくとも２種の蛍燐光体を分散してなるガラス組成物また
は高分子組成物を含む、請求項３１に記載の発光デバイス。
【請求項３３】
光を発生させる方法であって、互いに異なるスペクトル出力を有する少なくとも２個の
ＬＥＤダイを励起して、前記ダイのそれぞれからスペクトル出力を放出させることと、前
記ダイのうちの少なくとも１つからのスペクトル出力を、１種以上の蛍燐光体を含む蛍燐
光体材料上に入射させて、それに応答して前記光を構成するスペクトル出力の少なくとも
一部分として蛍燐光体出力を放出させることと、を含む、方法。
【請求項３４】
前記光が白色光である、請求項３３に記載の方法。
【請求項３５】
前記光が白色光以外である、請求項３３に記載の方法。
【請求項３６】
前記光が、太陽光、キャンドル光、または白熱フィラメント光の照明スペクトルに実質
的に一致する、請求項３３に記載の方法。
【請求項３７】
前記光が、火災の照明スペクトルに実質的に一致する、請求項３３に記載の方法。
【請求項３８】
前記光が、以下の白色光色温度レジーム（Ａ）、（Ｂ）、および（Ｃ）：
（Ａ）  １３５０°Ｋ〜１５５０°Ｋの範囲内の色温度を有する白色光、
（Ｂ）  ２４００°Ｋ〜３５５０°Ｋの範囲内の色温度を有する白色光、
（Ｃ）  ４９５０°Ｋ〜６０５０°Ｋの範囲内の色温度を有する白色光、
のうちの１つに含まれる色温度を有する白色光である、請求項３３に記載の方法。
【請求項３９】
前記白色光が、白色光色レジーム（Ａ）に含まれる色温度を有する光を含む、請求項３
８に記載の方法。
【請求項４０】
前記白色光が、白色光色レジーム（Ｂ）に含まれる色温度を有する光を含む、請求項３
８に記載の方法。
【請求項４１】
前記白色光が、白色光色レジーム（Ｃ）に含まれる色温度を有する光を含む、請求項３
８に記載の方法。
【請求項４２】
前記少なくとも２個のＬＥＤダイおよび前記蛍燐光体材料が、一体型パッケージ中に配
置される、請求項３３に記載の方法。
【請求項４３】
前記蛍燐光体材料が、前記少なくとも２個のＬＥＤダイに重畳される、請求項４２に記
載の方法。
【請求項４４】
前記蛍燐光体材料が、前記ＬＥＤダイ上にコンフォーマルに被覆される、請求項３３に
記載の方法。
【請求項４５】
前記ＬＥＤダイのスペクトル出力が前記ＬＥＤダイを覆う前記蛍燐光体材料の実質的に
一定の厚さを通過するように、前記蛍燐光体材料が前記ＬＥＤダイ上に被覆される、請求
項３３に記載の方法。
【請求項４６】
前記蛍燐光体材料がＹＡＧ材料を含む、請求項３３に記載の方法。
【請求項４７】
ＬＥＤダイおよび蛍燐光体材料が、前記デバイスの耐用期間にわたりスペクトル出力の
所定の特性を提供するようにその老化特性に関してマッチングされる、請求項１に記載の
発光デバイス。
【請求項４８】
前記スペクトル出力の所定の特性が、前記デバイスの前記耐用期間中の所定の時期にお
けるスペクトル出力の色の変化を含む、請求項４７に記載の発光デバイス。
【発明の詳細な説明】
【技術分野】
【０００１】
発明の分野
本発明は、一般的には、発光ダイオード（ＬＥＤ）と蛍燐光体要素とが組み込まれた発
光デバイスに関する。
【背景技術】
【０００２】
関連技術の説明
照明技術分野において、所望のスペクトル特性の光を生成するために、さまざまな方法
が利用されてきた。
【０００３】
ＬＥＤは、小サイズ、長寿命、低エネルギー消費、および低発熱をはじめとする利点を
有するため、広範に使用されるようになってきた。
２００３年２月４日発行の米国特許第６，５１３，９４９号明細書には、少なくとも１
個のＬＥＤと蛍燐光体−ＬＥＤとを含む白色光生成ハイブリッド照明システムが記載され
ている。このシステムでは、ＬＥＤおよび／または蛍燐光体−ＬＥＤの蛍燐光体の色およ
び数は、変更可能である。
【０００４】
２００４年７月２９日発行の米国特許第６，６００，１７５号明細書には、第１の相対
的により短波長の放射線を放出するＬＥＤと、そのような第１の放射線が照射されるとそ
れに応答して第２の相対的により長波長の放射線を放出するダウンコンバート発光性媒体
、たとえば、ダウンコンバート蛍燐光性媒体と、を含む発光アセンブリーが記載されてい
る。
【０００５】
青色ＬＥＤと、青色ＬＥＤからの青色放射線（４７０〜４８０ｎｍに中心を有する）を
部分的に吸収して優位な黄色特性（約５５０〜６００ｎｍに中心を有する）を有する広い
波長域の光を放出するＹＡＧ蛍燐光体（セリウムでドープされたＹ３Ａｌ５Ｏ１２）と、
を利用する白色ＬＥＤデバイスが、商品化されている。
【０００６】
白色光を生成するための市販のＬＥＤ／蛍燐光体デバイスは、興味深い種々のスペクト
ルレジームで高変換効率の演色を提供しない。たとえば、多くの用途では、消費者は、太
陽光、従来の白熱電球光、またはキャンドル光のような火炎光に一致する色（色温度およ
び演色指数の値により定量化可能）を有する白色光を好む。
【発明の概要】
【発明が解決しようとする課題】
【０００７】
したがって、所定のスペクトル分布とよく一致する演色を有する光を生成する効率的な
ＬＥＤ／蛍燐光体照明系の必要性が当技術分野に依然として存在する。
【課題を解決するための手段】
【０００８】
発明の概要
本発明は、発光ダイオード（ＬＥＤ）と蛍燐光体要素とが組み込まれた発光デバイスに
関する。
【０００９】
一態様において、本発明は、互いに異なるスペクトル出力を有する少なくとも２個のＬ
ＥＤダイと、ＬＥＤダイのうちの少なくとも１つからのスペクトル出力を受け取ってそれ
に応答して発光デバイスのスペクトル出力の少なくとも一部分として蛍燐光体出力を放出
するように配置された１種以上の蛍燐光体を含む蛍燐光体材料と、を含む発光デバイスに
関する。
【００１０】
他の態様において、本発明は、光を発生させる方法に関する。この方法は、互いに異な
るスペクトル出力を有する少なくとも２個のＬＥＤダイを励起して、そのようなダイのそ
れぞれからスペクトル出力を放出させることと、そのようなダイのうちの少なくとも１つ
からのスペクトル出力を、１種以上の蛍燐光体を含む蛍燐光体材料上に入射させて、それ
に応答してそのような光を構成するスペクトル出力の少なくとも一部分として蛍燐光体出
力を放出させることと、含む。
【００１１】
本発明の他の態様、特徴、および実施形態については、これ以降に記載の説明および特
許請求の範囲からさらに十分に明らかなものとなろう。
【図面の簡単な説明】
【００１２】
図面の簡単な説明
【図１】図１は、本発明の一実施形態に係る発光デバイスの断面立面図である。
【図２】図２は、図１の発光デバイスで利用されるＬＥＤダイ素子および蛍燐光体のそれぞれについて孤立要素として波長の関数としての強度を示すグラフである。
【図３】図３は、図１の発光デバイスの統合出力について波長の関数としての強度を示すグラフである。
【図４】図４は、５つの異なるＬＥＤダイの色を含むＬＥＤ多重ダイアレイである（青色ＬＥＤ、緑青色ＬＥＤ、緑色ＬＥＤ、黄色ＬＥＤ、および赤色ＬＥＤとして示される）。
【図５】図５は、図５のＬＥＤアレイで利用されるＬＥＤダイ素子のそれぞれについて孤立要素として波長の関数としての強度を示すグラフである。
【図６】図６は、図４のＬＥＤアレイの統合出力として波長の関数としての強度を示すグラフである。
【図７】図７は、５つの異なるＬＥＤダイの色を含むＬＥＤ多重ダイアレイ（青色ＬＥＤ、緑青色ＬＥＤ、緑色ＬＥＤ、黄色ＬＥＤ、および赤色ＬＥＤとして示される）と多重ダイアレイ上に配置された蛍燐光体混合物とが組み込まれた本発明の他の実施形態に係る発光デバイスの簡易概略図である。
【図８】図８は、図７の発光デバイスで利用されるＬＥＤダイ素子および蛍燐光体種のそれぞれについて孤立要素として波長の関数としての強度を示すグラフである。
【図９】図９は、図７の発光デバイスの統合出力として波長の関数としての強度を示すグラフである。
【図１０】図１０は、２個の可視光ＬＥＤ（緑色および青色）と２種の蛍燐光体とを含む本発明の一実施形態に係る発光デバイスについて、ｎｍ単位の波長、電子ボルト単位のエネルギー、およびそれらに関連付けられた可視光スペクトルを示すバー、励起域および発光によりカバーされるスペクトル域を示すグラフ図である。
【図１１】図１１は、４７０ｎｍのＬＥＤと５２７ｎｍのＬＥＤとＣａＧａ２Ｓ４：Ｅｕ２＋蛍燐光体とＺｎＧａ２Ｓ４：Ｍｎ２＋蛍燐光体との組合せから生じるスペクトル分布を示している。
【図１２】図１２は、２個の可視光ＬＥＤ（青色および赤色）と青色ＬＥＤによってのみ励起される２種の蛍燐光体とを含む本発明の他の実施形態に係る発光デバイスについて、ｎｍ単位の波長、電子ボルト単位のエネルギー、およびそれらに関連付けられた可視光スペクトルを示すバー、励起域および発光によりカバーされるスペクトル域を示すグラフ図である。
【図１３】図１３は、２個のＬＥＤ（紫外および青色）と１種の蛍燐光体とを含む本発明のさらに他の実施形態に係る発光デバイスについて、ｎｍ単位の波長、電子ボルト単位のエネルギー、およびそれらに関連付けられた可視光スペクトルを示すバー、励起域および発光によりカバーされるスペクトル域を示すグラフ図である。
【発明を実施するための形態】
【００１３】
発明の詳細な説明および好ましい実施形態
本発明は、発光ダイオード（ＬＥＤ）と蛍燐光体要素とが組み込まれた発光デバイスに
関する。
【００１４】
本発明に係る発光デバイスを用いれば、互いに異なるスペクトル特性を有する少なくと
も２個のＬＥＤダイと、１種以上の蛍燐光体を含む蛍燐光体材料と、を提供することによ
り、優れた演色を達成することが可能である。蛍燐光体材料は、多重ＬＥＤダイのうちの
少なくとも１つからエネルギーを受け取って、それに応答して発光デバイスのスペクトル
出力の少なくとも一部分として蛍燐光体出力を放出するように配置される。発光デバイス
は、各ＬＥＤダイのスペクトル特性と異なるかつ蛍燐光体出力と異なるスペクトル出力を
有する。
【００１５】
多重ＬＥＤダイと少なくとも１種の蛍燐光体要素を含有する蛍燐光体材料との発光を統
合することにより、本発明に係る発光デバイスは、光、たとえば、太陽光、キャンドル光
（もしくは他の火災光）、または白熱電球により生成される光の所定のスペクトル分布に
一致する優れた演色を達成するように構成可能である。
【００１６】
特定例として、本発明に係る発光デバイスは、以下の白色光色温度レジーム（Ａ）、（
Ｂ）、および（Ｃ）のうちの１つに含まれる色温度を有する白色光出力を提供するように
作製可能である。
【００１７】
（Ａ）  １３５０°Ｋ〜１５５０°Ｋの範囲内の色温度を有する白色光、
（Ｂ）  ２４００°Ｋ〜３５５０°Ｋの範囲内の色温度を有する白色光、
（Ｃ）  ４９５０°Ｋ〜６０５０°Ｋの範囲内の色温度を有する白色光。
【００１８】
さらなる特定例として、キャンドルの色温度は約１５００°Ｋであり、白熱電球の色温
度は約２６８０〜３０００°Ｋであり、日の出および日の入りの色温度は約３２００°Ｋ
であり、そして晴れの日の正午の色温度は約５５００°Ｋである。ＬＥＤダイ要素および
蛍燐光体種を適切に選択することにより、発光デバイスの光出力で興味深い色温度にきわ
めて近づけることが可能である。
【００１９】
以上に例示的に記載されるような本発明の種々の特定の実施形態では、発光デバイスの
スペクトル出力は、白色光でありうる。他の実施形態では、発光デバイスのスペクトル出
力は、白色光以外の特定の色を有する光でありうる。このほかのさらなる実施形態では、
発光デバイスのスペクトル出力は、可視光スペクトルの範囲外にある出力を含みうる。
【００２０】
本発明を用いれば、良好な変換効率で優れた演色が達成され、しかも最適なスペクトル
出力、たとえば、特定のスペクトルプロファイルのスペクトル出力、またはデバイスの耐
用期間にわたり色変化に対して耐性を有するスペクトル特性のスペクトル出力の達成を可
能にする発光デバイス設計の自由度が提供される。後者に関して、蛍燐光体およびＬＥＤ
は、老化する傾向があるため、経時により色変化を起こすことが知られている。本発明に
係る発光デバイスは、その多重ＬＥＤダイ要素および１種以上の蛍燐光体要素に基づいて
、ＬＥＤおよび／または蛍燐光体の老化を補償するように作製し配置することが可能であ
る。
【００２１】
デバイスの老化に伴って強度が変化する可能性があるとはいえ、出力光の色が全耐用期
間にわたり保持されるように耐用期間中のデバイス全体の老化の整合性をとって老化プロ
ファイルに関して互いにマッチングされた所定の組合せのＬＥＤおよび蛍燐光体を利用す
ることは、本発明の対象になるとみなされる。これに関して、ＬＥＤの寿命は、典型的に
は何万時間という単位で測定され、そのような期間にわたる出力の変化は、デバイスのＬ
ＥＤについては比較的小さい可能性があることを指摘しておく。
【００２２】
より一般的には、ＬＥＤと蛍燐光体とを含むデバイスで出力発光の所定の特性が達成さ
れるように選択的にマッチングされた組合せのＬＥＤおよび蛍燐光体は、本発明の対象に
なるとみなされる。
【００２３】
本発明の他の実施形態では、デバイスの耐用期間中の所定の時間点で色の変化を提供す
るようにマッチングされた組合せのＬＥＤおよび蛍燐光体を発光デバイスで使用すること
もまた、本発明の対象になるとみなされる。そのような目的では、色の変化は、たとえば
、照明デバイスの交換、またはそのようなデバイス用の電池もしくは他の電力供給手段の
交換、または他の保守もしくはサービスのような行為、あるいはある動作時間後に望まし
くは実行され指示的色変化により示唆しうる他の行為を、一部のユーザーまたは保守技術
者に促すべく、比較的早い移行期に起こりうる。
【００２４】
本明細書中では主に可視照明出力すなわち可視照明スペクトルの生成に関連して本発明
について論述しているが、それにもかかわらず、本発明はまた、非可視スペクトル域、た
とえば、ＩＲスペクトル域、ＵＶスペクトル域、または他の非可視スペクトル域における
発光出力の生成に広く適用可能である。
【００２５】
本発明に係る発光デバイスは、複数の異なるＬＥＤダイをそれぞれデバイス中の蛍燐光
体材料に関連付けて提供するという点で、従来のＬＥＤ−蛍燐光体デバイスと異なる。
蛍燐光体材料は、本発明の特定の最終用途の要求に応じて、１種もしくは２種以上の蛍
燐光体種を含有しうる。
【００２６】
蛍燐光体材料は、特定のスペクトル特性の蛍燐光体出力を生成するように、発光デバイ
スのＬＥＤダイ素子からの放射線により励起される。したがって、デバイス全体のスペク
トル出力は、複合放射線になって、単一ＬＥＤダイのみを有する対応するデバイスに対し
て「平滑化」されたものになるかまたはさもなければ混合されたものになろう。各蛍燐光
体種は、所与のＬＥＤダイにより放出された放射線のすべてもしくは実質的にすべてを吸
収するように、または他の選択肢としてＬＥＤダイに由来する入射放射線の一部分のみを
吸収し、ＬＥＤダイからの発光の残り部分は吸収せずに透過して発光デバイスから放出す
るように、選択可能である。
【００２７】
一実施形態では、発光デバイスは、複数のダイが蛍燐光体材料により重畳されてアレイ
として配置された状態で保護パッケージ中に複数のＬＥＤダイと蛍燐光体とを含む一体型
物品として提供される。複数のＬＥＤダイは、たとえば、ダイ上に重畳される蛍燐光体材
料を１層の蛍燐光体材料として提供して１つ以上のリフレクターカップまたは他の支持構
造体上に配置することが可能である。複数の蛍燐光体種を含む場合、蛍燐光体材料は、そ
れぞれの蛍燐光体の均一混合物、たとえば、実質的に均一な混合物として構成可能である
。
【００２８】
一次発光放射線がＬＥＤの全周縁表面または全出力表面にわたり略同一の厚さの蛍燐光
体コーティングまたは蛍燐光体塊を通過するように蛍燐光体の厚さをＬＥＤの一次発光に
マッチングさせることにより、照明デバイスからのスペクトル出力のより良好な均一性を
提供すべく、ＬＥＤ上に重畳コーティングまたは重畳塊として蛍燐光体を造形することは
、本発明の対象になるとみなされる。ＬＥＤダイの造形により、そのようなＬＥＤダイの
造形の不在下で達成しうるよりも指向性の強化された一次放射線発光または均一な一次放
射線発光を提供することもまた、本発明の対象になるとみなされる。したがって、本発明
に係る種々の実施形態では、発光デバイスの所定の有利な特性が達成されるようにＬＥＤ
ダイ上に蛍燐光体材料をコンフォーマルに被覆することが望ましいこともある。
【００２９】
蛍燐光体材料は、たとえば、蛍燐光体要素を層中に均一に分散してなる蛍燐光体材料の
層を形成するように、任意の好適な方法で、たとえば、ポッテッング、ディップコーティ
ング、ブラッシング、ローリング、スプレーイング、または他の形で複数のダイ上に適用
される硬化性液体配合物の状態で、複数のダイ上に適用することが可能である。
【００３０】
特定用途では、それぞれ個別のリフレクターカップ中にＬＥＤダイを配置して、単一の
「バルブ」またはパッケージにカップを装着することが望ましいこともある。他の選択肢
として、単一のリフレクターパッケージ内にすべてのＬＥＤダイを配置することが望まし
いこともある。複数種の蛍燐光体を複数のＬＥＤダイの上に拡げることが可能であるか、
または選択された蛍燐光体を特定のＬＥＤダイの上に拡げることが可能である。発光エネ
ルギーを蛍燐光体上に入射させてデバイスから統合出力光を生成させるように各ＬＥＤダ
イを配置した状態で、個別のＬＥＤダイ／蛍燐光体パッケージを利用することが可能であ
る。
【００３１】
関連コストおよび配線の複雑さおよび電源の構成が、意図される最終用途に好適である
ならば、ＬＥＤダイにより放出される光の量を制御するために、各ダイに個別に電流を供
給することが可能である。他の選択肢として、ダイ製造、ダイ数、ダイ形状、ダイサイズ
（面積）、接点品質、構造全体の抵抗など、またはＬＥＤ設計の他の側面を変化させるこ
とにより、発光デバイスの光出力を制御することが可能である。
【００３２】
蛍燐光体材料は、たとえば、ＹＡＧ（イットリウムアルミニウムガーネット）蛍燐光体
、ＣａＧａ２Ｓ４：Ｅｕ２＋蛍燐光体、ＺｎＧａ２Ｓ４：Ｍｎ２＋蛍燐光体、ＳｒＳＣｕ
＋、Ｎａ蛍燐光体、ＣａＳＯ４：Ｂｉ蛍燐光体を含む任意の好適なタイプまたは任意の他
の好適なタイプの蛍燐光体材料でありうる。
【００３３】
蛍燐光体材料は、蛍燐光体自体以外の要素、たとえば、蛍燐光体が分散されるキャリヤ
ー媒体を含みうる。一実施形態では、キャリヤー媒体は、たとえば、ＬＥＤダイおよび／
または蛍燐光体要素からの発光エネルギーを好適に透過して、発光デバイスからの光出力
の所望の特性を提供するガラス組成物または高分子組成物を含みうる。そのような目的に
有用である高分子組成物は、ポリオレフィン、ポリイミド、ポリスルホン、ポリアクリレ
ート、ポリメタクリレート、ポリカーボネート、または対応するコポリマー（ただし、こ
れらに限定されるものではない）を含有する組成物を含む任意の適切なタイプでありうる
。
【００３４】
蛍燐光体は、微粒子形態または他の不連続形態で、キャリヤー媒体中の蛍燐光体からの
光出力へのＬＥＤダイ発光エネルギーの変換の所望の特性および度合を保障する量で、キ
ャリヤー媒体中に分散可能である。
【００３５】
蛍燐光体材料を含む一体型パッケージの状態で複数の異なるＬＥＤダイを提供すること
により、所望のスペクトル特性の高強度光出力を生成しうる緻密かつ効率的な構造体が得
られる。発光デバイスに対してさまざまなＬＥＤダイおよび蛍燐光体を適切に選択するこ
とにより、太陽光、キャンドル光、または従来の白熱フィラメント電球により放出される
光のスペクトルのような所定の照明スペクトルによく一致するように、それぞれのダイお
よび蛍燐光体の放射発光を統合することが可能である。
【００３６】
したがって、ＬＥＤダイおよび蛍燐光体の選択は、高効率の光生成が達成されるように
、照明源としてのＬＥＤダイとそのようなダイからのエネルギーの入射に発光応答する蛍
燐光体と間の小さいエネルギー差を生じるように行うことが可能である。
【００３７】
次に、図面に関連付けて本発明について説明する。図１は、本発明の一実施形態に係る
発光デバイス１０の断面立面図である。デバイス１０は、説明および例示を明確にするた
めに、追加の光抽出光学素子、たとえば反射表面または集束レンズを描画することなく、
かつ配線、パッケージリード、ボンド構造、電源などを描画することなく、簡易概略形態
で示されている。
【００３８】
発光デバイス１０は、第１の色のＬＥＤダイ１４と第２の色のＬＥＤダイ１６とが装着
されるリフレクターカップ１２または類似の支持構造体を含む。そのようなマルチダイア
レイの特定の構成では、第１のＬＥＤダイ１４は青色ＬＥＤダイであり、第２のＬＥＤダ
イ１６は緑色ＬＥＤダイである。
【００３９】
マルチダイアレイは、特定の実施形態ではポリカーボネートのような高分子マトリック
ス中に分散された２種の蛍燐光体の混合物を含みうる蛍燐光体材料１８で被覆される。蛍
燐光体材料１８中の蛍燐光体は、マルチダイアレイから放出された放射線により励起され
かつそれに応答して出力放射線を放出して、マルチダイアレイおよび蛍燐光体材料に由来
する発光デバイスの統合出力が所望のスペクトル特性になるように、適切に選択される。
【００４０】
図２は、図１の発光デバイスで利用されるＬＥＤダイ素子および蛍燐光体種のそれぞれ
について孤立要素として波長の関数としての強度を示すグラフである。グラフは、第１の
ＬＥＤダイ（「青色ＬＥＤ」）、第２のＬＥＤダイ（「緑色ＬＥＤ」）、第１の蛍燐光体
（「蛍燐光体１」）、および第２の蛍燐光体（「蛍燐光体２」）の発光のスペクトル強度
を、そのような要素のそれぞれを個別に考慮した場合について示している。
【００４１】
図３は、図２にスペクトルが示されるＬＥＤダイと蛍燐光体要素とを含む場合の図１の
発光デバイスの統合出力（「統合出力１」）について波長の関数としての強度を示すグラ
フである。そのようなもの統合出力は、キャンドル光のスペクトル分布を近似するスペク
トル分布を提供する。
【００４２】
図４は、５つの異なるＬＥＤダイの色を含むＬＥＤ多重ダイアレイ２２である。ダイＡ
、Ｂ、Ｃ、Ｄ、およびＥ（それぞれ、「青色ＬＥＤ」、「緑青色ＬＥＤ」、「緑色ＬＥＤ
」、「黄色ＬＥＤ」、および「赤色ＬＥＤ」として示される）は、多重ダイアレイを構成
する。
【００４３】
図５は、図５のＬＥＤダイアレイで利用されるＬＥＤダイのそれぞれについて孤立要素
として波長の関数としての強度を示すグラフである。グラフは、第１のＬＥＤダイ（「青
色ＬＥＤ」）、第２のＬＥＤダイ（「緑青色ＬＥＤ」）、第３のＬＥＤダイ（「緑色ＬＥ
Ｄ」）、第４のＬＥＤダイ（「黄色ＬＥＤ」）、および第５のＬＥＤダイ（「赤色ＬＥＤ
」）の発光のスペクトル強度を、そのような要素のそれぞれを個別に考慮した場合につい
て示している。
【００４４】
図６は、図４のＬＥＤダイアレイの白色光統合出力（「統合出力２」）として波長の関
数としての強度を示すグラフである。統合光は、５つの個別色よりなるが、従来の白熱フ
ィラメント電球により生成されるスペクトルと比較してスペクトル分布にギャップが存在
する。
【００４５】
図７は、支持表面２６上に配置された５つの異なるＬＥＤダイＡ、Ｂ、Ｃ、Ｄ、および
Ｅ（「青色ＬＥＤ」、「緑青色ＬＥＤ」、「緑色ＬＥＤ」、「黄色ＬＥＤ」、および「赤
色ＬＥＤ」として示される）を含むＬＥＤ多重ダイアレイ２２と多重ダイアレイ上に重畳
された蛍燐光体混合物２４とが組み込まれた本発明の他の実施形態に係る発光デバイスの
簡易概略図である。
【００４６】
図８は、図７の発光デバイスで利用されるＬＥＤダイ素子および蛍燐光体種のそれぞれ
について孤立要素として波長の関数としての強度を示すグラフである。グラフは、第１の
ＬＥＤダイＡ（「青色ＬＥＤ」）、第２のＬＥＤダイＢ（「緑青色ＬＥＤ」）、第３のＬ
ＥＤダイＣ（「緑色ＬＥＤ」）、第４のＬＥＤダイＤ（「黄色ＬＥＤ」）、および第５の
ＬＥＤダイＥ（「赤色ＬＥＤ」）の発光のスペクトル強度ならびに蛍燐光体混合物２４の
蛍燐光体材料に関連付けられる分布を、そのようなＬＥＤダイおよび蛍燐光体要素のそれ
ぞれを個別に考慮した場合について示している。
【００４７】
図９は、図７の発光デバイスの統合出力として波長の関数としての強度を示すグラフで
ある。図６および図９のスペクトル分布を比較することにより、デバイス中で蛍燐光体混
合物２４を利用すると、それに応じて、蛍燐光体混合物２４の欠如する対応するＬＥＤダ
イアレイよりも所望の白熱電球スペクトルに対してより良好なスペクトルの一致を示すよ
り滑らかに変化するスペクトル分布が得られることがわかる。
【００４８】
本発明の特定の態様、特徴、および実施形態の例証としての以下の実施例により、本発
明の特徴および利点をより十分に明らかにするが、これらの実施例に限定されるものでは
ない。
【実施例】
【００４９】
実施例１。２個の可視光ＬＥＤと２種の蛍燐光体とを含む発光デバイス。
所望のスペクトル域を含むように、２個のＬＥＤ、すなわちＸ−ブライト（Ｘ−Ｂｒｉ
ｔｅ）濃青色（４６０ｎｍ）ＬＥＤおよびＸ−ブライト（Ｘ−Ｂｒｉｔｅ）緑色（５２７
ｎｍ）ＬＥＤ（いずれも、台湾国台北のキングブライト・コーポレーション（Ｋｉｎｇｂ
ｒｉｇｈｔ  Ｃｏｒｐｏｒａｔｉｏｎ，Ｔａｉｐｅｉ，Ｔａｉｗａｎ）から市販されてい
る）を利用して、図２に示されるタイプの発光デバイスを作製する。ＬＥＤは、光源とし
て機能し、２種の蛍燐光体を含む蛍燐光体混合物を励起する。蛍燐光体混合物中の第１の
蛍燐光体は、帯黄緑色光を放出し約４８０ｎｍよりも短い波長を有する光（約２５％吸収
）で励起されるＣａＧａ２Ｓ４：Ｅｕ２＋蛍燐光体である。蛍燐光体混合物中の第２の蛍
燐光体は、橙赤色の光を放出し約５１０ｎｍよりも短い波長を有する光（約５０％吸収）
で励起されるＺｎＧａ２Ｓ４：Ｍｎ２＋蛍燐光体、である。２個のＬＥＤダイのそれぞれ
のダイサイズおよび蛍燐光体混合物中の２種の蛍燐光体のそれぞれの濃度は、正午の自然
昼光に類似したスペクトル応答を達成するように調整される。
【００５０】
図１０は、２個の可視光ＬＥＤ（緑色および青色）と２種の蛍燐光体とを含むそのよう
な発光デバイスについて、ｎｍ単位の波長、電子ボルト単位のエネルギー、およびそれら
に関連付けられた可視光スペクトルを示すバー、励起域および発光によりカバーされるス
ペクトル域を示すグラフ図である。図１０において、バーＣ、Ｄ、Ｅ、およびＦは、デバ
イスからの発光によりカバーされるスペクトル域を示し、バーＡおよびＢは、デバイスの
励起域を示す。
【００５１】
図１１は、４７０ｎｍのＬＥＤと５２７ｎｍのＬＥＤとＣａＧａ２Ｓ４：Ｅｕ２＋蛍燐
光体とＺｎＧａ２Ｓ４：Ｍｎ２＋蛍燐光体との組合せから生じるスペクトル分布を示して
いる。ＬＥＤの発光強度および蛍燐光体の濃度は、グラフに示されるスペクトル分布を生
成するように調整されている。
【００５２】
実施例２。青色によってのみ励起される２種の蛍燐光体を有する青色ＬＥＤおよび赤色
ＬＥＤ。
所望のスペクトル域を含むように、２個のＬＥＤ、すなわちＸ−ブライト（Ｘ−Ｂｒｉ
ｔｅ）濃青色（４６０ｎｍ）ＬＥＤおよびＸ−ブライト（Ｘ−Ｂｒｉｔｅ）赤色（６７０
ｎｍ）ＬＥＤ（いずれも、台湾国台北のキングブライト・コーポレーション（Ｋｉｎｇｂ
ｒｉｇｈｔ  Ｃｏｒｐｏｒａｔｉｏｎ，Ｔａｉｐｅｉ，Ｔａｉｗａｎ）から市販されてい
る）を利用して、図２に示されるタイプの発光デバイスを作製する。ＬＥＤは、光源とし
て機能し、青色は、２種の蛍燐光体を含む蛍燐光体混合物を励起するために使用される。
蛍燐光体混合物中の第１の蛍燐光体は、５３０ｎｍに中心を有する緑色光を放出し約４９
０ｎｍよりも短い光（約２０％吸収）で励起されるＳｒＳＣｕ＋、Ｎａ蛍燐光体である。
蛍燐光体混合物中の第２の蛍燐光体は、黄橙色光を放出し約５１０ｎｍよりも短い光（約
１０％吸収）で励起されるＣａＳＯ４：Ｂｉ蛍燐光体である。ＬＥＤダイは、作製および
アセンブリーが容易になるようにすべてのダイを単一のパッケージ中に装着した状態で、
製造時に蛍燐光体により被覆される。蛍燐光体は、青色ＬＥＤダイから放出された青色光
で励起されるが、赤色ＬＥＤダイにより放出された赤色光は単に透過するにすぎない。２
個のＬＥＤダイのそれぞれのダイサイズおよび蛍燐光体混合物中の２種の蛍燐光体のそれ
ぞれの濃度は、正午の自然昼光に類似したスペクトル応答を達成するように調整される。
【００５３】
図１２は、２個の可視光ＬＥＤ（青色および赤色）と青色ＬＥＤダイの発光によっての
み励起される２種の蛍燐光体の混合物とを含む発光デバイスについて、ｎｍ単位の波長、
電子ボルト単位のエネルギー、およびそれらに関連付けられた可視光スペクトルを示すバ
ー、励起域および発光によりカバーされるスペクトル域を示すグラフ図である。図１１に
おいて、バーＣ、Ｄ、Ｅ、およびＦは、デバイスからの発光によりカバーされるスペクト
ル域を示し、バーＡおよびＢは、デバイスの励起域を示す。
【００５４】
実施例３。紫外ＬＥＤおよび青色ＬＥＤならびに１種の蛍燐光体。
太陽スペクトルに近い所望のスペクトル域を包むように、２個のＬＥＤ、すなわち、米
国ノースカロライナ州ダラムのクリーＩｎｃ．（Ｃｒｅｅ，Ｉｎｃ．，Ｄｕｒｈａｍ，Ｎ
Ｃ，ＵＳＡ）から市販されているメガブライト（ＭｅｇａＢｒｉｔｅ）紫外（４６０ｎｍ
）ＬＥＤおよび台湾国台北のキングブライト・コーポレーション（Ｋｉｎｇｂｒｉｇｈｔ
Ｃｏｒｐｏｒａｔｉｏｎ，Ｔａｉｐｅｉ，Ｔａｉｗａｎ）から市販されているＸ−ブラ
イト（Ｘ−Ｂｒｉｔｅ）シグナル緑色（５０５ｎｍ）ＬＥＤを利用して、蛍燐光体材料が
１種の蛍燐光体のみを含有する図２に示される一般的なタイプの発光デバイスを作製する
。紫外ＬＥＤは、蛍燐光体を励起するように作用し、一方、緑色ＬＥＤは、発光デバイス
により生成されるスペクトル分布が確実に所望の太陽スペクトルとよく一致するように発
光に寄与する。デバイスで利用される蛍燐光体は、青色、黄緑色、橙色、および赤色を放
出するＣａＭｇＳｉ２Ｏ６：Ｅｕ２＋、Ｍｎ２＋蛍燐光体である。この蛍燐光体は、緑色
を透過し、Ｘ−ブライト（Ｘ−Ｂｒｉｔｅ）シグナル緑色ＬＥＤは、このスペクトル域の
光を生成する。蛍燐光体は、４１０ｎｍよりも短い光（約５０％吸収）で励起される。２
個のＬＥＤダイのそれぞれのダイサイズおよび蛍燐光体の濃度は、正午の自然昼光に類似
したスペクトル応答を達成するように調整される。
【００５５】
図１３は、２個のＬＥＤ（紫外および青色）と１種のＣａＭｇＳｉ２Ｏ６：Ｅｕ２＋、
Ｍｎ２＋蛍燐光体とが組み込まれた発光デバイスについて、ｎｍ単位の波長、電子ボルト
単位のエネルギー、およびそれらに関連付けられた可視光スペクトルを示すバー、励起域
および発光によりカバーされるスペクトル域を示すグラフ図である。図１２において、バ
ーＢ、Ｃ、Ｄ、およびＥは、デバイスからの発光によりカバーされるスペクトル域を示し
、バーＡは、デバイスの励起域を示す。
【産業上の利用可能性】
【００５６】
産業上の利用可能性
本発明に係る発光デバイスおよび方法を用いれば、互いに異なるスペクトル特性を有す
る少なくとも２個のＬＥＤダイと、１種以上の蛍燐光体を含む蛍燐光体材料と、を提供す
ることにより、ＬＥＤダイのそれぞれのスペクトル特性と異なるかつ蛍燐光体出力と異な
るスペクトル特性を有する光を放出させて、優れた演色を達成することが可能になる。し
たがって、そのようなデバイスおよび方法は、光、たとえば、太陽光、キャンドル光（も
しくは他の火炎光）、または白熱電球により生成される光の所定のスペクトル分布に一致
する演色を達成するように柔軟に設計可能な照明システムを提供する。
【００５７】
本発明に係る発光系を用いれば、良好な変換効率で優れた演色が達成され、しかも最適
なスペクトル出力、たとえば、特定のスペクトルプロファイルのスペクトル出力、または
デバイスの耐用期間にわたり色変化に対して耐性を有するスペクトル特性のスペクトル出
力の達成を可能にする発光デバイス設計の自由度が提供される。
【図１】
2011151406.tif 000003
【図２】
2011151406.tif 000004
【図３】
2011151406.tif 000005
【図４】
2011151406.tif 000006
【図５】
2011151406.tif 000007
【図６】
2011151406.tif 000008
【図７】
2011151406.tif 000009
【図８】
2011151406.tif 000010
【図９】
2011151406.tif 000011
【図１０】
2011151406.tif 000012
【図１１】
2011151406.tif 000013
【図１２】
2011151406.tif 000014
【図１３】
2011151406.tif 000015
【手続補正書】
【提出日】平成23年4月11日(2011.4.11)
【手続補正１】
【補正対象書類名】特許請求の範囲
【補正対象項目名】全文
【補正方法】変更
【補正の内容】
【特許請求の範囲】
【請求項１】
第１の色が支配的な第１のスペクトル出力を有する第１のＬＥＤダイと、
前記第１の色と異なる第２の色が支配的な第２のスペクトル出力を有する第２のＬＥＤダイと、
少なくとも前記第１のＬＥＤダイと相互作用してそれに応答して第３のスペクトル出力を放出するように配置された第１の蛍燐光体材料と、
少なくとも前記第２のＬＥＤダイと相互作用してそれに応答して前記第３のスペクトル出力と異なる第４のスペクトル出力を放出するように配置された第２の蛍燐光体材料と、を含む発光デバイスであって、
前記第１の蛍燐光体材料および前記第２の蛍燐光体材料のうちの少なくとも１つが、前記第１のＬＥＤダイおよび前記第２のＬＥＤダイによって異なる量で前記各ＬＥＤダイに対して配設され、前記第１のスペクトル出力、前記第２のスペクトル出力、前記第３のスペクトル出力、および前記第４のスペクトル出力のそれぞれが、可視領域に出力を含む、
発光デバイス。
【請求項２】
前記第１の蛍燐光体材料および前記第２の蛍燐光体材料のうちの少なくとも１つが、前記第１のＬＥＤダイおよび前記第２のＬＥＤダイの両方と相互作用するように配置される、請求項１に記載の発光デバイス。
【請求項３】
前記第１の蛍燐光体材料が、前記第１のＬＥＤダイだけからの有意なスペクトル出力を受け取るように配置され、かつ前記第２の蛍燐光体材料が、前記第２のＬＥＤダイだけからの有意なスペクトル出力を受け取るように配置される、請求項１に記載の発光デバイス。
【請求項４】
前記第１のスペクトル出力、前記第２のスペクトル出力、前記第３のスペクトル出力、および前記第４のスペクトル出力のそれぞれが、他のものと異なる、請求項１に記載の発光デバイス。
【請求項５】
前記第１の蛍燐光体材料および前記第２の蛍燐光体材の何れかが、前記第１のＬＥＤダイおよび前記第２のＬＥＤダイの少なくとも何れかの上に形成されその第１のＬＥＤダイおよび第２のＬＥＤダイの少なくとも何れかと一体化する、請求項１に記載の発光デバイス。
【請求項６】
前記第１のＬＥＤダイが、前記第２のＬＥＤダイとサイズが異なる、請求項１に記載の発光デバイス。
【請求項７】
ガラス組成物および高分子組成物のいずれかを含む共通の被覆材料をさらに含み、前記被覆材料が、それを貫通して前記第１のスペクトル出力、第２のスペクトル出力、第３のスペクトル出力、および第４のスペクトル出力のそれぞれを透過するように配置される、請求項１〜６のいずれか一項に記載の発光デバイス。
【請求項８】
前記第１の蛍燐光体材料および前記第２の蛍燐光体材料のいずれもが、前記共通の被覆材料中に分散される、請求項７に記載の発光デバイス。
【請求項９】
白色光の集合スペクトル出力を提供するように適合化される、請求項１〜８のいずれか一項に記載の発光デバイス。
【請求項１０】
太陽光、キャンドル光、または白熱フィラメント光の照明スペクトルに一致する集合スペクトル出力を提供するように適合化される、請求項１〜８のいずれか一項に記載の発光デバイス。
【請求項１１】
１３５０°Ｋ〜１５５０°Ｋの範囲内の色温度を有する白色光の集合スペクトル出力を提供するように適合化される、請求項１〜８のいずれか一項に記載の発光デバイス。
【請求項１２】
２４００°Ｋ〜３５５０°Ｋの範囲内の色温度を有する白色光の集合スペクトル出力を提供するように適合化される、請求項１〜８のいずれか一項に記載の発光デバイス。
【請求項１３】
４９５０°Ｋ〜６０５０°Ｋの範囲内の色温度を有する白色光の集合スペクトル出力を提供するように適合化される、請求項１〜８のいずれか一項に記載の発光デバイス。
【請求項１４】
前記第１のＬＥＤダイおよび前記第２のＬＥＤダイのそれぞれのスペクトル出力が蛍燐光体材料を通過する、請求項１〜１０のいずれか一項に記載の発光デバイス。
【請求項１５】
前記第１のＬＥＤダイ、前記第２のＬＥＤダイ、前記第１の蛍燐光体材料、および前記第２の蛍燐光体材料が、一体型パッケージ中に配設される、請求項１〜１４のいずれか一項に記載の発光デバイス。
【請求項１６】
前記第１のＬＥＤダイ、前記第２のＬＥＤダイ、ならびに前記第１の蛍燐光体材料、および前記第２の蛍燐光体材料のうちの少なくとも１つが、その耐用期間にわたり発光の劣化を含む第１の老化プロファイルを有し、かつ前記第１のＬＥＤダイ、前記第２のＬＥＤダイ、ならびに前記第１の蛍燐光体材料、および前記第２の蛍燐光体材料のうちの少なくとも他の１つが、前記第１の老化プロファイルに固有の発光の前記劣化を少なくとも部分的に補償する第２の老化プロファイルを有する、請求項１〜１５のいずれか一項に記載の発光デバイス。
【請求項１７】
前記第１のＬＥＤダイ、第２のＬＥＤダイ、第１の蛍燐光体材料、および第２の蛍燐光体材料のうちの少なくとも２つが、前記発光デバイスの動作耐用期間にわたり前記発光デバイスのスペクトル出力の所定の特性を提供するようにその老化特性に関してマッチングされる、請求項１〜１５のいずれか一項に記載の発光デバイス。
【請求項１８】
前記発光デバイスのスペクトル出力の前記所定の特性が、前記デバイスの前記耐用期間中の所定の時期における前記発光デバイスのスペクトル出力の色の変化を含む、請求項１７に記載の発光デバイス。
【請求項１９】
前記第１および第２のスペクトル出力のそれぞれと異なる第５のスペクトル出力を有する第３のＬＥＤダイをさらに含む、請求項１〜１８のいずれか一項に記載の発光デバイス。
【請求項２０】
前記第３および第４のスペクトル出力のそれぞれと異なる第６のスペクトル出力を有する第３の蛍燐光体材料をさらに含む、請求項１９に記載の発光デバイス。
【請求項２１】
各ＬＥＤダイへの電流が個別的に制御される、請求項１〜２０のいずれか一項に記載の発光デバイス。
【請求項２２】
前記第１のＬＥＤダイおよび前記第２のＬＥＤダイが、共通のリフレクター中または共通のリフレクター上に配設される、請求項１〜２１のいずれか一項に記載の発光デバイス。
【請求項２３】
前記第１のスペクトル出カは、青色、緑青色、緑色、黄色及び赤色の要素から成るグループにおいて支配的な第１の色に中心を有し、
前記第２のスペクトル出カは、青色、緑青色、緑色、黄色及び赤色の色要素から成るグループにおいて支配的な第２の色に中心を有し、かつ、
前記支配的な第２の色は、前記支配的な第１の色の要素である青色、緑青色、緑色、黄色及び赤色とは異なる色を有する、請求項１〜２２のいずれか一項に記載の発光デバイス。
【請求項２４】
第１の色が支配的な第１のスペクトル出力を有する第１のＬＥＤダイを励起することと、
前記第１の色と異なる第２の色が支配的な第２のスペクトル出力を有する第２のＬＥＤダイを励起することと、
を含む光発生方法であって、
第１の蛍燐光体材料が、少なくとも前記第１のＬＥＤダイと相互作用してそれに応答して前記第１の蛍燐光体材料から第３のスペクトル出力を放出するように配置され、
第２の蛍燐光体材料が、少なくとも前記第２のＬＥＤダイと相互作用してそれに応答して前記第２の蛍燐光体材料から前記第３のスペクトル出力と異なる第４のスペクトル出力を放出するように配置され、かつ
前記第１の蛍燐光体材料および前記第２の蛍燐光体材料のうちの少なくとも１つが、前記第１のＬＥＤダイおよび前記第２のＬＥＤダイによって異なる量で前記各ＬＥＤダイに対して配設され、前記第１のスペクトル出力、前記第２のスペクトル出力、前記第３のスペクトル出力、および前記第４のスペクトル出力のそれぞれが、可視領域に出力を含む、方法。
【請求項２５】
前記第１のスペクトル出カは、青色、緑青色、緑色、黄色及び赤色の要素から成るグループにおいて支配的な第１の色に中心を有し、
前記第２のスペクトル出カは、青色、緑青色、緑色、黄色及び赤色の色要素から成るグループにおいて支配的な第２の色に中心を有し、かつ、
前記支配的な第２の色は、前記支配的な第１の色の要素である青色、緑青色、緑色、黄色及び赤色とは異なる色を有する、請求項２４記載の方法。